표 6 , 7 의 시험 No . 37 의 합금 은 P 와 Co 의 양 이 각 발명 합금 의 범위 보다 적 은 경우 이 다 . 발명 합금 에 비해 내압 강도 가 낮 고 , 열 영향 부 ( 6 ) 나 가공 단부 ( 5 ) 의 재결정 률 이 높 고 , 비커스 경도 가 낮 은 결과 로 되 어 있 다 . 이 는 , P 와 Co 의 양 이 적 으므로 , Co , P 등 의 석출 량 이 적 기 때문 이 라고 생각 된다 .